СПОСОБ МОДИФИЦИРОВАНИЯ ПОЛЯРНОСТИ ПОВЕРХНОСТИ КАУЧУКОВЫХ ПОДЛОЖЕК

1. Способ модифицирования поверхности эластомерной каучуковой подложки, способ включает:
-
-
2 -
5
5
5
(а) нанесение первой и второй композиций на поверхность эластомерной каучуковой подложки, где первая композиция представляет собой водную композицию, содержащую хлорид (Cl), предпочтительно хлорид натрия, и вторая композиция представляет собой водную композицию, содержащей пероксимоносульфат (HSO/SO), предпочтительно пероксимоносульфат щелочного металла, более предпочтительно пероксимоносульфат калия (KHSO);
(b) необязательное нанесение третьей композиции, содержащей активированный уголь; и
(с) инкубирование первой, второй и необязательно третьей композиций совместно с каучуковой подложкой на протяжении заданного периода времени и в условиях, обеспечивающих хлорирование поверхности эластомерного каучука.
2. Способ по п. 1, где первая композиция представляет собой водный раствор хлорида натрия, предпочтительно при концентрации в диапазоне от 1 моль/л до 6 моль/л хлорида натрия, более предпочтительно от 4 моль/л до 6 моль/л.
3. Способ по п. 1 или 2, где вторая композиция представляет собой водный раствор персульфата, предпочтительно моноперсульфата калия, предпочтительно при концентрации в диапазоне от 10 моль/л до 30 моль/л персульфата, более предпочтительно от 18 моль/л до 22 моль/л.
4. Способ по любому из пп. 1-3, где первую и вторую композицию используют при массовом соотношении в диапазоне приблизительно от 3 : 1 до 1 : 3, предпочтительно приблизительно от 2 : 1 до 1 : 2, более предпочтительно приблизительно от 1,5 : 1 до 1 : 1,5.
2
2
5. Способ по любому из пп. 1-4, где количество первой и/или второй и/или третьей композиций, нанесенных на поверхность эластомерной каучуковой подложки, находится в диапазоне от 500 до 900 г/м, предпочтительно от 600 до 700 г/м.
6. Способ по любому из пп. 1-5, где стадию (с) проводят на протяжении от 5 до 60 мин, предпочтительно от 15 до 30 мин.
7. Способ по любому из пп. 1-6, где способ дополнительно включает стадию очищения поверхности подложки после стадии (с).
8. Способ по любому из пп. 1-7, где первая композиция дополнительно содержит гидроксид, предпочтительно гидроксид натрия и/или калия.
-
9. Способ по п. 8, где первая композиция содержит гидроксид при концентрации в диапазоне от 0,5 моль/литр до 3 моль/л при расчете на ионы ОН.
10. Эластомерная каучуковая подложка, имеющей хлорированную область поверхности, получаемую в соответствии со способом по любому из пп. 1-9.
11. Способ формирования сцепления между первой и второй подложками, где первая подложка представляет собой эластомерную каучуковою подложку по п. 8 или эластомерную каучуковую подложку, полученную в соответствии со способом по любому из пп. 1-9, и вторая подложка представляет собой каучуковую или металлическую подложку, где способ включает:
(а) нанесение клеевой композиции на приклеиваемую поверхность каучуковой или металлической подложки, где клеевая композиция предпочтительно представляет собой двухкомпонентный эпоксидный, полимочевинный, силиконовый или полиуретановый клей, содержащий состав смолы и состав отвердителя;
(b) введение хлорированной поверхности каучуковой подложки в контакт с поверхностью металлической подложки с нанесенным клеем под давлением для формирования сцепления.
12. Способ по п. 11, где способ дополнительно включает стадию очищения поверхностей каучуковой и/или металлической подложек до стадий (а) и/или (b).
13. Способ по любому из пп. 11 или 12, где стадию (b) проводят при температуре в диапазоне от 15 до 30°С и относительной влажности, составляющей 85% и менее.
14. Способ по любому из пп. 11-14, где стадию (b) проводят посредством прикатывания валиком.
15. Склеенный продукт, получаемый в соответствии со способом по любому из пп. 9-13.